(57)【要約】【課題】  鉛フリーはんだのマニュアルソルダリングにおいても、地球環境を悪化させることなく、効果的にこて先の洗浄を行うことができるはんだごて用こて先クリーナを提供する。【解決手段】  Ｓｎを主要成分とし、Ｐｂを不可避不純物として以外は含まない金属粒子と、有機酸または有機アミンハロゲン化水素酸塩を含む活性剤とを、溶媒によって混練し、ペースト状のこて先クリーナ１０とした。  より好適には、上記金属粒子は、５０μｍ乃至１５０μｍの片状粉とするのが望ましく、また上記溶媒は、非結晶性の固体炭化水素またはパラフィン炭化水素類を含むことが望ましい。【選択図】      図１
2006198637.tif 000002
【特許請求の範囲】
【請求項１】
Ｓｎを主要成分とし、Ｐｂを不可避不純物として以外は含まない金属粒子と、有機酸または有機アミンハロゲン化水素酸塩を含む活性剤とを、溶媒によって混練し、ペースト状となしたことを特徴とするはんだごて用こて先クリーナ。
【請求項２】
上記金属粒子の組成は、Ｓｎを主成分とし、Ａｇ０．２〜５質量％を含むことを特徴とする請求項１記載のはんだごて用こて先クリーナ。
【請求項３】
上記金属粒子の組成は、Ｓｎを主成分とし、Ｃｕ０．１〜２．５質量％を含むことを特徴とする請求項１または２記載のはんだごて用こて先クリーナ。
【請求項４】
上記金属粒子の組成として、さらにＢｉ０．１〜５質量％を含むことを特徴とする請求項３記載のはんだごて用こて先クリーナ。
【請求項５】
上記金属粒子の組成として、さらに、Ｆｅ０．０１〜１質量％、Ｎｉ０．０１〜１質量％、Ｃｏ０．０５〜０．６質量％のうち、少なくとも１種を、その合計が１質量％以下となるように含むことを特徴とする請求項２乃至４の何れか１項に記載のはんだごて用こて先クリーナ。
【請求項６】
上記金属粒子は、２０μｍ乃至２００μｍの球状粉または塊状粉であることを特徴とする請求項１乃至５の何れか１項に記載のはんだごて用こて先クリーナ。
【請求項７】
上記金属粒子は、５０μｍ乃至１５０μｍの片状粉であることを特徴とする請求項１乃至５の何れか１項に記載のはんだごて用こて先クリーナ。
【請求項８】
上記溶媒は、非結晶性の固体炭化水素またはパラフィン炭化水素類を含むことを特徴とする請求項１乃至７の何れか１項に記載のはんだごて用こて先クリーナ。
【請求項９】
各成分の含有率は、上記金属粒子が４０〜９５質量％、上記活性剤が０．１〜５質量％、上記溶媒が４．９〜５９．９質量％であることを特徴とする請求項１乃至８の何れか１項に記載のはんだごて用こて先クリーナ。
【発明の詳細な説明】
【技術分野】
【０００１】
本発明は、マニュアルソルダリングに用いられるはんだごての、酸化ないしは変質したこて先を回復させるはんだごて用こて先クリーナに関し、特に鉛フリーはんだのマニュアルソルダリングに好適なものに関する。
【背景技術】
【０００２】
電子工業をはじめとする接続・接合には、はんだ付けによって行われるのが一般的である。このはんだ付け法は、マスソルダリング法（一括はんだ付け法）とマニュアルソルダリング法とに大別される。
【０００３】
マスソルダリング法は素子や部品をプリント基板に搭載した後、溶融はんだ中に浸漬するフローソルダリング法と、はんだペーストをプリント基板の接合部分に印刷した後、素子や部品を搭載して加熱はんだ付けするリフローソルダリング法（ＳＭＴ）とがあり、何れも多数箇所を同時にはんだ付けできる特徴がある。
【０００４】
一方、マニュアルソルダリング法は、はんだごてによって手作業で行われる伝統的な方法で、誰にでも手軽に作業できる特徴がある。マニュアルソルダリング法は、マスソルダリング法に適さない繊細な箇所のはんだ付けや、マスソルダリング法で行ったはんだ付け不良箇所の手直しとして、必要不可欠なはんだ付け法である。
【０００５】
はんだごてのこて先には、はんだを溶融させるという機能と、被はんだ付け部（ワーク）に熱を供給するという機能が求められる。こて先とワークとの直接の接触面積は小さく、直接接触のみでは熱供給が不十分である。そこで、良好なはんだ付けを行うためには、こて先とワークとを共通の溶融はんだで濡らし、その溶融はんだを介してこて先からワークに十分な熱量を供給することがなされる。つまりこて先に求められる性質として、熱伝導性の高いことはもちろん、はんだに濡れる性質（はんだ濡れ性）の高いことが必要不可欠である。
【０００６】
ところが、はんだごての使用に伴い、次第にこて先に酸化物が付着する等の理由で、この熱伝導性やはんだ濡れ性が低下してゆくことがある。特許文献１には、こうしたこて先の、酸化物除去用洗浄剤が示されている。特許文献１の洗浄剤は、銅または銅合金からなるこて先に付着した酸化物を除去するものであり、松脂等の樹脂と、有機ハロゲン化物からなる活性剤と、Ｓｎ（錫）およびＰｂ（鉛）からなるはんだ粉とを混合したものである。
【０００７】
なお、現在市場では、リン酸アンモニウム塩を活性剤として添加した「こて先復活剤」が市販されているが、リン酸アンモニウムは電子基板などに残留した場合、腐食性が強く、はんだ不良につながるので電子業界では使用されていないのが実情である。
【０００８】
その他、従来行われている簡易的なこて先の洗浄方法として、ブラシによってフラックス残渣や汚れを除去する方法、水に浸したスポンジにこて先を擦り付ける方法および加熱したこて先にヤニ入りはんだを送る方法などが知られている。
【特許文献１】特公昭３５−１８５６３号公報
【発明の開示】
【発明が解決しようとする課題】
【０００９】
上記特許文献１に記載の洗浄剤は、出願当時（昭和３３年）の技術水準や、必須成分のはんだ粉をＳｎ−Ｐｂの二元合金に限定していることから考えて、明らかにＳｎ−Ｐｂ系はんだのマニュアルソルダリングのためのこて先洗浄剤である。また対象とするこて先の材質は、明らかに銅または銅合金からなるものに限定されている。
【００１０】
しかし近年、はんだの鉛フリー化（Ｐｂを含まない）が急速に進行しつつある。これは、地球環境保護の観点から工業製品へのＰｂの使用を規制しようという社会情勢を反映したものである。そしてこて先にもそれに対応した工夫がなされてきている。例えば、鉛フリーはんだはＳｎ−Ｐｂ系はんだよりもＳｎの含有率が高く、融点も４０℃程度高い。そのため、銅または銅合金からなるこて先をそのまま使用すると、はんだによる侵食（いわゆるはんだ喰われ）が著しい。そこで１００〜５００μｍ程度のＦｅ（鉄）めっきを施し、はんだ喰われを抑制することが行われている。
【００１１】
このような事情のため、鉛フリーはんだにおけるマニュアルソルダリングに特許文献１の洗浄剤を用いると、まずＰｂがワークに混入することが問題であり、またＦｅめっきされたこて先を洗浄するにも不適当である。その他、高温になると炭化や熱分解の著しい松脂や重合松脂を使用している点、塩化水素ガスが大量に発生するために現在では使用が規制されている塩素化パラフィンを使用している点等、多くの弊害が発生し、実用には全く不向きである。
【００１２】
一方、はんだの鉛フリー化に伴い、こて先の熱伝導性やはんだ濡れ性の低下にかかわる問題も、Ｓｎ−Ｐｂ系のはんだには見られなかった新たなものが発生している。具体的には、例えばＦｅめっきした部分の黒色化がある。上記のようなＦｅめっきが施されたこて先で鉛フリーはんだのマニュアルソルダリングを行うと、Ｓｎ−Ｐｂ系はんだでは殆ど見られなかったこて先の黒色化（酸化皮膜の形成）が顕著に発生するようになった。こて先がこのように黒色化すると、はんだ濡れ性が低下し、ついには全く喪失してしまう。この酸化皮膜は、従来なされていた簡易的な洗浄方法、すなわちブラシによってフラックス残渣や汚れを除去する方法、水に浸したスポンジにこて先を擦り付ける方法、あるいは加熱したこて先にヤニ入りはんだを送る方法などでは除去できない。
【００１３】
本発明は以上のような事情に鑑み、鉛フリーはんだのマニュアルソルダリングにおいても、地球環境を悪化させることなく、効果的にこて先の洗浄を行うことができるはんだごて用こて先クリーナを提供することを目的とする。
【課題を解決するための手段】
【００１４】
上記課題を解決するための請求項１の発明は、Ｓｎを主要成分とし、Ｐｂを不可避不純物として以外は含まない金属粒子と、有機酸または有機アミンハロゲン化水素酸塩を含む活性剤とを、溶媒によって混練し、ペースト状となしたことを特徴とするはんだごて用こて先クリーナである。
【００１５】
なお、金属粒子の成分として、Ｓｎおよび不可避不純物からなるもの（実質的にＳｎ１００質量％のもの）を含む。
【００１６】
また請求項２の発明は、請求項１記載のはんだごて用こて先クリーナにおいて、上記金属粒子の組成は、Ｓｎを主成分とし、Ａｇ０．２〜５質量％を含むことを特徴とする。
【００１７】
また請求項３の発明は、請求項１または２記載のはんだごて用こて先クリーナにおいて、上記金属粒子の組成は、Ｓｎを主成分とし、Ｃｕ０．１〜２．５質量％を含むことを特徴とする。
【００１８】
また請求項４の発明は、請求項３記載のはんだごて用こて先クリーナにおいて、上記金属粒子の組成として、さらにＢｉ０．１〜５質量％を含むことを特徴とする。
【００１９】
また請求項５の発明は、請求項２乃至４の何れか１項に記載のはんだごて用こて先クリーナにおいて、上記金属粒子の組成として、さらに、Ｆｅ０．０１〜１質量％、Ｎｉ０．０１〜１質量％、Ｃｏ０．０５〜０．６質量％のうち、少なくとも１種を、その合計が１質量％以下となるように含むことを特徴とする。
【００２０】
また請求項６の発明は、請求項１乃至５の何れか１項に記載のはんだごて用こて先クリーナにおいて、上記金属粒子は、２０μｍ乃至２００μｍの球状粉または塊状粉であることを特徴とする。
【００２１】
また請求項７の発明は、請求項１乃至５の何れか１項に記載のはんだごて用こて先クリーナにおいて、上記金属粒子は、５０μｍ乃至１５０μｍの片状粉であることを特徴とする。
【００２２】
また請求項８の発明は、請求項１乃至７の何れか１項に記載のはんだごて用こて先クリーナにおいて、上記溶媒は、非結晶性の固体炭化水素またはパラフィン炭化水素類を含むことを特徴とする。
【００２３】
また請求項９の発明は、請求項１乃至８の何れか１項に記載のはんだごて用こて先クリーナにおいて、各成分の含有率は、上記金属粒子が４０〜９５質量％、上記活性剤が０．１〜５質量％、上記溶媒が４．９〜５９．９質量％であることを特徴とする。
【発明の効果】
【００２４】
請求項１の発明によれば、鉛フリーはんだのはんだ付けによって黒色の酸化被膜が形成され、はんだ濡れ性の喪失したこて先であっても、効果的に洗浄し、はんだ濡れ性を回復させることができる。具体的には、こて先を２００〜４００℃（望ましくは２００〜３５０℃）に加熱保持し、本発明のはんだごて用こて先クリーナ（以下こて先クリーナとも略称する）に浸漬すれば良い。そうすると、まず１５０℃以上で活性剤の有効成分（有機酸または有機アミンハロゲン化水素酸塩）がフラックス作用を呈し、酸化被膜（およびこれを含む酸化物）を還元または溶解し、除去する。つまりＦｅめっき面が効果的に洗浄される。
【００２５】
さらに２１６〜２３２℃以上になると、金属粒子が溶融し、洗浄されたＦｅめっき面に溶融被覆（めっき）される。つまり洗浄された部分と空気との接触が遮断されるので、再びこて先に酸化作用が及ぶことが抑制される。
【００２６】
しかもこの金属粒子は、鉛フリーはんだと類似または同一の組成なので、次のはんだ付けの際、新たに供給される鉛フリーはんだと共に、こて先からワークへの熱伝達を効果的に行うことができる。
【００２７】
さらにこの金属粒子は、実質的にＰｂを含有しないので、こて先クリーナが直接廃棄されたり、ワークに混入後、そのワークが廃棄されたりして、Ｐｂが地球環境に放出されることを確実に抑制することができる。
【００２８】
金属粒子の成分を、請求項２乃至４のような組成とすると、より鉛フリーはんだに近い組成となすことができるので、洗浄後のはんだ付けをより円滑に行うことができる。
【００２９】
また金属粒子の成分を、請求項５のような組成とすると、Ｆｅめっきの侵食を抑制（Ｆｅ、Ｃｏを添加した場合）したり、はんだ濡れ性を高めたり（Ｎｉを添加した場合）することができる。
【００３０】
請求項６の発明によれば、好適なサイズの金属粒子を、比較的低コストで製造することができる。
【００３１】
請求項７の発明によれば、こて先クリーナ中の金属粒子の偏在を抑制することができる。すなわち、金属粒子を球状等にすると、使用に伴ってペースト状のこて先クリーナ中を沈降して偏在する虞があるところ、５０〜１５０μｍ（望ましくは１００〜１３０μｍ）の片状粉とすることにより、沈降し難くなり、金属粒子の偏在が効果的に抑制されるのである。
【００３２】
請求項８の発明によれば、例えば樹脂系等よりも耐熱性の高い炭化水素類の溶媒を用いることにより、融点の高い鉛フリーはんだに対応した高温下の洗浄であっても、炭化や熱分解を起こし難く、適切に洗浄を行うことができる。
【００３３】
請求項９の発明によれば、金属粒子、活性剤および溶媒がバランスの取れた配合となり、良好な洗浄を行うことができる。
【発明を実施するための最良の形態】
【００３４】
以下、本発明の実施形態について図面に基づいて説明する。図１は、本発明の実施形態に係るこて先クリーナ１０を用いたクリーニング装置２０の斜視図である。クリーニング装置２０は、主に箱状のブラシ駆動部２２と、それに連設される上部開口容器状のブラシ収納部２１とからなる。
【００３５】
ブラシ収納部２１には、ブラシ駆動部２２から突出する２本のブラシ軸２６が平行に設けられている。そして各ブラシ軸２６には、ブラシ軸２６から放射状に延びるブラシ２５が設けられている。
【００３６】
各ブラシ軸２６は、ブラシ駆動部２２に内蔵された図外のモータに接続され、互いに逆方向に回転駆動されるように構成されている。またクリーニング装置２０の適所には、上記モータを駆動する電源（クリーニング装置２０の外部に設けられていても良い）と、モータの駆動スイッチとが設けられている。
【００３７】
ブラシ駆動部２２の上部には、容器１１に収められたこて先クリーナ１０が設けられている。こて先クリーナ１０は、Ｓｎを主要成分とし、Ｐｂを不可避不純物として以外は含まない金属粒子と、有機酸または有機アミンハロゲン化水素酸塩を含む活性剤とを、溶媒によって混練し、ペースト状となしたものである。
【００３８】
図１には、こて先クリーナ１０によってはんだごてのこて先２（以下こて先２と略称する）を洗浄している状態を示している。こて先２は銅または銅合金または銀または銀合金からなり、その表面に厚さ約１００〜５００μｍのＦｅめっきが施されている。さらにこて先２の先端部には、Ｓｎまたははんだでめっきされた錫又ははんだめっき部２ａ（以下はんだめっき部２ａと略称する）が形成されている。こて先２の基端側は保護パイプ３に覆われている。保護パイプ３の内部には、図外のヒータが設けられており、こて先２を適宜加熱するように構成されている。
【００３９】
こて先クリーナ１０に含まれる金属粒子の組成は、実質的にＳｎ１００％のものの他に、Ｓｎを主成分とし、Ａｇ０．２〜５質量％を含むもの、またはＳｎを主成分とし、Ｃｕ０．１〜２．５質量％を含むもの、またはＳｎを主成分とし、Ａｇ０．２〜５質量％とＣｕ０．１〜２．５質量％とを含むもの、またはＳｎを主成分とし、Ａｇ０．２〜５質量％とＣｕ０．１〜２．５質量％とＢｉ０．１〜５質量％とを含むもの等が好適である。
【００４０】
さらに、Ｆｅ０．０１〜１質量％、Ｎｉ０．０１〜１質量％、Ｃｏ０．０５〜０．６質量％のうち、少なくとも１種を、その合計が１質量％以下となるように含むものも好適である。
【００４１】
より具体的には、次の（１）〜（１０）のような組成が好適である。
【００４２】
（１）Ｓｎ及び不可避不純物からなるもの。
【００４３】
（２）Ａｇ０．２〜５質量％と、Ｎｉ０．０１〜１質量％と、Ｃｏ０．０５〜０．６質量％と、残部Ｓｎ及び不可避不純物とからなり、かつＮｉとＣｏとの合計が１質量％以下であるもの。
【００４４】
（３）上記（２）において、さらにＦｅ０．０１〜１質量％を含み、かつＦｅ、Ｎｉ及びＣｏの合計が１質量％以下であるもの。
【００４５】
（４）Ｃｕ０．１〜２．５質量％と、Ｆｅ０．０１〜１質量％と、Ｎｉ０．０１〜１質量％と、Ｃｏ０．０５〜０．６質量％と、残部Ｓｎ及び不可避不純物とからなり、かつＦｅ、Ｎｉ及びＣｏの合計が１質量％以下であるもの。
【００４６】
（５）Ａｇ２〜５質量％と、Ｃｕ０．１〜２．５質量％と、Ｃｏ０．１〜０．６質量％と、残部Ｓｎ及び不可避不純物とからなるもの。
【００４７】
（６）Ａｇ０．２〜５質量％と、Ｃｕ０．１〜２．５質量％と、Ｆｅ０．０１〜１質量％と、Ｃｏ０．１〜０．６質量％と、残部Ｓｎ及び不可避不純物とからなり、かつＦｅとＣｏとの合計が１質量％以下であるもの。
【００４８】
（７）上記（５）または（６）において、さらにＮｉ０．０１〜１質量％を含み、かつＦｅ、Ｎｉ及びＣｏの合計が１質量％以下であるもの。
【００４９】
（８）Ａｇ０．２〜５質量％と、Ｃｕ０．１〜２．５質量％と、Ｂｉ０．１〜５質量％と、Ｃｏ０．０５〜０．６質量％と、残部Ｓｎ及び不可避不純物とからなるもの。
【００５０】
（９）上記（８）において、さらにＦｅ０．０１〜１質量％と、Ｎｉ０．０１〜１質量％とを含み、かつＦｅ、Ｎｉ及びＣｏの合計が１質量％以下であるもの。
【００５１】
（１０）Ａｇ２〜５質量％と、Ｃｕ０．１〜２．５質量％と、Ｂｉ０．１〜５質量％と、Ｎｉ０．０１〜１質量％と、Ｃｏ０．０５〜０．６質量％と、残部Ｓｎ及び不可避不純物とからなり、かつＮｉとＣｏとの合計が１質量％以下であるもの。
【００５２】
また、その金属粒子の大きさ及び形状としては、次の（２１）〜（２２）に示すものが好適である。
【００５３】
（２１）２０〜２００μｍの球状粉または塊状粉。
【００５４】
（２２）５０〜１５０μｍ（好ましくは１００〜１３０μｍ）の片状粉。例えばスタンピングパウダ（塗料の顔料を製作するときなどに利用される粉末であり、常温で、箔をハンマー等で叩いて作った粉末）など。
【００５５】
こて先クリーナ１０に含まれる活性剤としては、有機酸または有機アミンハロゲン化水素酸塩を含むものが好適であり、より具体的には次の（３１）〜（３５）に示すものが好適である。
【００５６】
（３１）有機酸であるアジピン酸（ＨＯＯＣ-（ＣＨ2）4-ＣＯＯＨ）を用いたもの。
【００５７】
（３２）有機酸であるステアリン酸（ＣＨ3-（ＣＨ2）16-ＣＯＯＨ）を用いたもの。
【００５８】
（３３）有機アミンハロゲン化水素酸塩であるエチルアミン塩酸塩（Ｃ2Ｈ5ＮＨ2・ＨＣｌ）を用いたもの。
【００５９】
（３４）有機アミンハロゲン化水素酸塩である臭化水素酸塩（Ｃ2Ｈ5ＮＨ2・ＨＢｒ）を用いたもの。
【００６０】
なお、（３３）や（３４）に示される有機アミンハロゲン化水素酸塩は、通常のポストフラックスやヤニ入りはんだにも添加されているが、黒色化したこて先２の先端部の酸化被膜を除去するには、その含有量が不充分である。当実施形態においては、通常のポストフラックスやヤニ入りはんだにも添加されている量の２〜３倍の含有率とするのが好適である。
【００６１】
こて先クリーナ１０をペースト化する溶媒としては、非結晶性の固体炭化水素またはパラフィン炭化水素類を含むものが好適であり、より具体的には次の（４１）〜（４２）に示すものが好適である。
【００６２】
（４１）固体炭化水素であるワセリン（ＣAＨB）を用いたもの。
【００６３】
（４２）パラフィン炭化水素類であるワックス（ＣnＨ2n+2）を用いたもの。
【００６４】
こて先クリーナ１０の、金属粒子と活性剤と溶媒との構成比は、次の（５１）に示すものが好適である。
【００６５】
（５１）各成分の含有率が、金属粒子が４０〜９５質量％、上記活性剤が０．１〜５質量％、上記溶媒が４．９〜５９．９質量％であるもの。
【００６６】
以上のような成分組成により、後述するような洗浄効果を好適に得ることができる。
【００６７】
次に、クリーニング装置２０の作用について、その使用方法に準じて説明する。先端が黒色化してはんだ濡れ性の低下したこて先２を洗浄するには、まずこて先２を２００〜４００℃に加熱する。望ましくは、Ｓｎの融点である２３２℃に５０℃を加えた２８２℃前後（はんだ付けに最適とされる温度）が良く、２００〜３５０℃程度が良い。しかし実際のはんだ付けにおいて、設定温度が３５０〜４００℃程度にされることが多い。従って、洗浄時のこて先温度を２００〜４００℃とすることにより、はんだ付けの設定温度を変えないで、そのまますぐ洗浄を行うことができるという利点がある。
【００６８】
そして、まずブラシ駆動部２２に内蔵されたモータを作動させ、ブラシ軸２６に設けられたブラシ２５を回転させる。そしてそのブラシ２５にこて先２の先端を当接させることにより、フラックス残渣、汚れ、表面に堆積した酸化物およびある程度の酸化被膜を除去することができる。
【００６９】
次に、酸化物等が除去されたこて先２の先端部が空気中の酸素と反応して再び酸化しないように、直ちにこて先２の先端をこて先クリーナ１０に浸漬する。そうすると、まず１５０℃以上で活性剤（例えば上記（３１）〜（３４））の有効成分がフラックス作用を呈し、酸化被膜（およびこれを含む酸化物）を還元または溶解し、除去する。つまり黒色化してはんだ濡れ性が低下または喪失したこて先２の先端部が効果的に洗浄され、はんだ濡れ性を回復することができる。
【００７０】
さらに２１６〜２３２℃以上になると、金属粒子が溶融し、はんだめっき部２ａに溶融被覆（めっき）される。こうして洗浄された部分と空気との接触が遮断されるので、再び洗浄された部分に酸化作用が及ぶことが抑制される。
【００７１】
しかもこの金属粒子は、鉛フリーはんだと類似または同一の組成なので、直ちにはんだめっき部２ａにおける錫またははんだめっきとして作用する。すなわち次のはんだ付けの際、新たに供給される鉛フリーはんだと共に、こて先からワークへの熱伝達を効果的に行うことができる。
【００７２】
さらにこの金属粒子は、実質的にＰｂを含有しないので、こて先クリーナ１０が直接廃棄されたり、ワークに混入後、そのワークが廃棄されたりして、Ｐｂが地球環境に放出されることを確実に抑制することができる。
【００７３】
金属粒子の成分を、上記（２）〜（１０）のように、Ａｇ、Ｃｕ、Ｂｉ等を含むようにすることにより、より鉛フリーはんだに近い組成となすことができるので、洗浄後のはんだ付けをより円滑に行うことができる。またＦｅやＣｏを添加することにより、こて先２の先端部のはんだ喰われを効果的に抑制することができる。さらに、Ｎｉの添加によって、はんだ濡れ性が高められる。
【００７４】
また金属粒子の大きさや形状を、上記（２１）のようにすれば、好適なサイズの金属粒子を、比較的低コストで製造することができる。また（２２）のようにすれば、使用に伴って金属粒子がこて先クリーナ中を沈降し難くなり、金属粒子の偏在が効果的に抑制される。
【００７５】
またこて先クリーナ１０の溶媒を、上記（４１）〜（４２）のようにすることにより、樹脂系のもの（通常のリフローソルダリング法で用いられるはんだペーストには、主要活性材料として樹脂が用いられる）よりも耐熱性を高めることができ、融点の高い鉛フリーはんだに対応した高温下の洗浄であっても、炭化や熱分解を起こし難く、適切に洗浄を行うことができる。
【００７６】
そして、上記（５１）のような各成分の含有率とすることにより、金属粒子、活性剤および溶媒がバランスの取れた配合となり、良好な洗浄を行うことができる。
【００７７】
以上、本発明の実施形態について説明したが、本発明はこれに限定するものではなく、特許請求の範囲内で適宜変形して良い。例えば、こて先クリーナ１０は、必ずしもブラシ駆動部２２やブラシ２５と併用する必要はなく、こて先クリーナ１０のみ単独で使用しても良い。但し、予めフラックス残渣や汚れ、堆積した酸化物等を除去しておくと効率的である。これらを除去する手段として、例えばハンドブラシ等を使用しても良い。
【００７８】
こて先クリーナ１０は、鉛フリーはんだのはんだ付けを行うこて先の洗浄に好適であるが、従来のＳｎ−Ｐｂ系はんだのはんだ付けを行うこて先の洗浄に供しても良い。
【図面の簡単な説明】
【００７９】
【図１】本発明の実施形態に係るこて先クリーナを用いたクリーニング装置の斜視図である。
【符号の説明】
【００８０】
１０    （はんだごて用）こて先クリーナ
【図１】
2006198637.tif 000003